먼저 , " 티탄 테트라 알 콕 사이드 화합물 을 유기 용매 중 에서 물 공급원 과 반응 시킨다 . 상기 물 공급원 ( 본원 에서 "" 물 "" 로 불림 ) 은 비 제한 적 으로 H 2 O ", 결정수 함유 무기 염 ( inorganic salt containing water of crystallization ) 예컨대 하이드 레이트 예 를 들 면 Na 2 B 4 O 7 · 10 H 2 O , Na 2 SO 4 · 10 H 2 O , Na 3 PO 4 · 12 H 2 O , MgSO 4 · 7 H 2 O , CuSO 4 · 5 H 2 O , FeSO 4 · 7 H 2 O , AlNa ( SO 4 ) 2 · 12 H 2 O 또는 AlK ( SO 4 ) 2 · 12 H 2 O 등 이 있 다 . 흡습 된 분자체 가 사용 되 는 경우 , 시판 품 예컨대 외부 공기 에 노출 된 분자체 3 A , 4 A 등 이 사용 될 수 있 고 , 분말 형 분자체 및 펠 렛 형 분자체 중 어느 것 도 사용 될 수 있 다 . 또한 , 비 탈수 된 실리카 겔 또는 제올라이트 도 물 공급원 으로 사용 될 수 있 다 . 또한 , 결정수 함유 무기염 또는 분자체 가 사용 되 는 경우 , 이 는 리간드 와 반응 되 기 이전 에 여과 에 의해 용이 하 게 제거 될 수 있 다 . 그 때 , 물 은 , 1 몰 의 티탄 테트라 알 콕 사이드 화합물 을 기준 으로 약 0 . 1 내지 약 2 . 0 몰 , 약 0 . 5 내지 약 1 . 25 몰 , 또는 심지어 는 약 1 몰 의 양 으로 함유 될 수 있 다 . 한 실시 양태 에서 , 1 몰 의 티탄 화합물 에 대해 2 몰 미만 의 물 이 사용 된다 . 상기 의 양 의 물 이 첨가 되 고 , 교반 된다 . 그 시점 에서 , 첨가 전 에 티탄 테트라 알 콕 사이드 화합물 을 미리 용매 에 용해 시키 고 물 을 용매 에 희석 시킬 수 있 다 . 또한 물 은 안개 형태 로 물 을 첨가 하 는 것 을 포함 하 는 방법 , 높 은 효율 의 , 교반 자 가 구비 된 반응 용기 를 사용 하 는 것 을 포함 하 는 방법 등 에 의해 직접 첨가 될 수 도 있 다 . 사용 되 는 유기 용매 의 예 는 할로겐 화 된 탄화수소 용매 예컨대 다 이 클로로메탄 , 클로로폼 , 플 루 오로 벤젠 , 트라이 플 루 오로 메틸벤젠 등 ; 방향 족 탄화수소 용매 예컨대 톨루엔 , 자일렌 등 ; 에스터 용매 예컨대 에틸 아세테이트 등 ; 및 에 터 용매 예컨대 테트라 하이드로 퓨란 , 다 이 옥산 , 다이에틸 에 터 , 다이메틸 옥시 에 탄 등 을 포함 할 수 있 지만 , 이 에 한정 되 지 는 않 는다 . 한 실시 양태 에서 , 할로겐 화 된 용매 또는 방향 족 탄화수소 용매 가 사용 될 수 있 다 . 물 이 첨가 되 는 경우 사용 되 는 용매 의 총량 은 1 밀리몰 의 티탄 테트라 알 콕 사이드 화합물 을 기준 으로 약 1 내지 약 500 ml , 또는 약 10 내지 약 50 ml 일 수 있 다 . 부분 적 으로 가수 분해 된 티탄 전구체 의 사용 은 도 1 에 도시 된 바 와 같이 추가 반응 공정 에서 전체 적 으로 증가 된 전환 율 및 거울상 이성질체 선택도 를 초래 함 을 주지 해야 한다 .